(57)【特許請求の範囲】
【請求項１】
光透過性を有する材料で構成された基板と、
前記基板の一方の主面である第１の面側に、多数個の島状に設けられた被膜とを備え、
前記基板は、前記第１の面とは反対側の主面である第２の面に、前記第１の面側から入射した光を、反射・散乱させる機能を有する微小な凹凸を有するものであり、
前記被膜の平均厚さが１００ｎｍ以上であり、
前記凹凸は、規則的に配されたものであり、その平均ピッチが１０〜２８μｍであることを特徴とする時計用文字板。
【請求項２】
前記凹凸の高低差は、４〜２５μｍである請求項１に記載の時計用文字板。
【請求項３】
前記被膜は、主として金属材料で構成されたものである請求項１または２に記載の時計用文字板。
【請求項４】
時計用文字板は、前記基板と、主として金属材料で構成された前記被膜との間に、主として金属酸化物で構成された酸化物被膜を有するものであり、
前記被膜は、前記酸化物被膜と接触する部位が、前記金属酸化物を構成する金属元素を含む材料で構成されたものである請求項１ないし３のいずれかに記載の時計用文字板。
【請求項５】
時計用文字板は、前記基板と、主として金属材料で構成された前記被膜との間に、主として金属酸化物で構成された酸化物被膜を有するものであり、
前記被膜は、複数の層を有する積層体であり、
前記積層体は、前記酸化物被膜と接触し、かつ、前記金属酸化物を構成する金属元素を含む材料で構成された第１の層と、前記第１の層の前記酸化物被膜に接触する面とは反対の面側に設けられ、Ａｇ、ＰｔおよびＡｕよりなる群から選択される１種または２種以上を含む材料で構成された第２の層とを有するものである請求項１ないし４のいずれかに記載の時計用文字板。
【請求項６】
前記被膜の前記基板に対向する面とは反対の面側に、樹脂ビーズを含む材料で構成されたコート層を有する請求項１ないし５のいずれかに記載の時計用文字板。
【請求項７】
前記被膜の前記基板に対向する面とは反対の面側に、着色剤を含む材料で構成されたコート層を有する請求項１ないし６のいずれかに記載の時計用文字板。
【請求項８】
時計用文字板を平面視したときにおける、前記被膜で被覆されている面積の割合は、３０〜７０％である請求項１ないし７のいずれかに記載の時計用文字板。
【請求項９】
一方の主面に、微小な凹凸を有する基板を準備する基板準備工程と、
前記基板の前記凹凸が設けられた主面とは反対の主面側に、所定のパターンで多数個の開口部が設けられたマスクを配した状態で成膜を行うことにより、平均厚さが１００ｎｍ以上の多数個の被膜を形成する被膜形成工程と、
前記マスクを除去するマスク除去工程とを有し、
前記凹凸は、規則的に配されたものであり、その平均ピッチが１０〜２８μｍであることを特徴とする時計用文字板の製造方法。
【請求項１０】
前記被膜形成工程は、前記マスクとして磁性材料を含む材料で構成されたものを用い、前記基板の前記マスクに対向する面とは反対の面側に配された磁石により、前記マスクと、前記被膜が形成されるべきワークとを密着させた状態で行うものである請求項９に記載の時計用文字板の製造方法。
【請求項１１】
前記マスクは、フッ素系樹脂、シリコーン系樹脂、および、ダイヤモンド様炭素よりなる群から選択される１種または２種以上を含む材料で構成された表面層を有するものである請求項９または１０に記載の時計用文字板の製造方法。
【請求項１２】
請求項１ないし８のいずれかに記載の時計用文字板を備えたことを特徴とする時計。
【発明の詳細な説明】
【技術分野】
【０００１】
本発明は、時計用文字板、時計用文字板の製造方法、および、時計に関する。
【背景技術】
【０００２】
ソーラー時計（太陽電池を備えた時計）用の文字板には、太陽電池が十分な起電力を発生するのに十分な光量の光を透過させる機能（光透過性）が求められる。このため、従来から、ソーラー時計用文字板としては、透明性の高いプラスチック性の部材が用いられてきた。ところが、プラスチックは、一般に、Ａｕ、Ａｇ等の金属材料等に比べて、高級感に欠け、美的外観に劣っている。このため、プラスチック製の基板上に、接着剤を介して、金属材料で構成され開口部が設けられた金属膜を貼着して得られる文字板が提案されている（例えば、特許文献１参照）。
【０００３】
しかしながら、このような文字板では、優れた光透過性と、美的外観とを両立することが困難であった。すなわち、光の透過性を確保するために、金属膜の開口率（金属膜を平面視したときにおける、金属膜全体に対して開口部の占める面積の割合）を比較的高くすると、開口部の存在が目立ってしまい、金属材料（金属膜）を用いているにもかかわらず、十分に優れた美的外観が得られない。一方、美的外観を向上させる目的で、金属膜の開口率を低くすると、光の透過率が低下し、太陽電池の発電効率が著しく低下する。
【０００４】
また、特に、上記のような方法では、金属膜を基体上に貼着する際に、金属膜にしわが生じ易く、このようなしわの発生を防止するために、慎重に貼着作業を行う必要があり、文字板の生産性は極端に低いものとなる。また、十分慎重に貼着作業を行った場合でも、比較的小さなしわ等は、その発生を十分に防止するのが困難であり、金属膜の開口率が低い場合であっても、得られる文字板の美的外観を十分に優れたものとするのが極めて困難であった。また、上記のような方法では、比較的高い割合で不良品が発生してしまうため、生産の歩留り、省資源の観点からも好ましくない。上記のような問題は、金属膜が比較的薄いもの（例えば、１０μｍ以下）である場合に、特に顕著になる。また、金属膜が比較的薄いもの（例えば、１０μｍ以下）である場合、貼着作業を行う際に、金属膜が破れ易く、文字板の生産性、生産コスト、省資源の観点から不利であるとともに、破れた金属膜の一部が微粒子として雰囲気中に飛散することがあり、人体の健康に対する懸念もある。
【０００５】
【特許文献１】特開平１１−３２６５４９号公報（第３頁右欄第３５行目〜第４頁左欄第１１行目参照）
【発明の開示】
【発明が解決しようとする課題】
【０００６】
本発明の目的は、光の透過性に優れるとともに、美的外観に優れた時計用文字板を提供すること、光の透過性に優れるとともに、美的外観に優れた時計用文字板を製造する製造方法を提供すること、前記時計用文字板を備えた時計を提供すること、太陽電池の発電効率に優れるとともに、美的外観に優れた時計を提供することにある。
【課題を解決するための手段】
【０００７】
このような目的は下記の本発明により達成される。
本発明の時計用文字板は、光透過性を有する材料で構成された基板と、
前記基板の一方の主面である第１の面側に、多数個の島状に設けられた被膜とを備え、
前記基板は、前記第１の面とは反対側の主面である第２の面に、前記第１の面側から入射した光を、反射・散乱させる機能を有する微小な凹凸を有するものであり、
前記被膜の平均厚さが１００ｎｍ以上であり、
前記凹凸は、規則的に配されたものであり、その平均ピッチが１０〜２８μｍであることを特徴とする。
これにより、光の透過性（光透過性）に優れるとともに、美的外観に優れた時計用文字板を提供することができる。
【０００８】
本発明の時計用文字板では、前記凹凸の高低差は、４〜２５μｍであることが好ましい。
これにより、時計用文字板の美的外観を特に優れたものとすることができる。
【０００９】
本発明の時計用文字板では、前記被膜は、主として金属材料で構成されたものであることが好ましい。
これにより、時計用文字板の美的外観および光透過性を特に優れたものとすることができる。
本発明の時計用文字板は、前記基板と、主として金属材料で構成された前記被膜との間に、主として金属酸化物で構成された酸化物被膜を有するものであり、
前記被膜は、前記酸化物被膜と接触する部位が、前記金属酸化物を構成する金属元素を含む材料で構成されたものであることが好ましい。
これにより、時計用文字板の美的外観および耐久性を、特に優れたものとすることができる。
【００１０】
本発明の時計用文字板は、前記基板と、主として金属材料で構成された前記被膜との間に、主として金属酸化物で構成された酸化物被膜を有するものであり、
前記被膜は、複数の層を有する積層体であり、
前記積層体は、前記酸化物被膜と接触し、かつ、前記金属酸化物を構成する金属元素を含む材料で構成された第１の層と、前記第１の層の前記酸化物被膜に接触する面とは反対の面側に設けられ、Ａｇ、ＰｔおよびＡｕよりなる群から選択される１種または２種以上を含む材料で構成された第２の層とを有するものであることが好ましい。
これにより、時計用文字板の美的外観および耐久性を、特に優れたものとすることができる。
【００１１】
本発明の時計用文字板では、前記被膜の前記基板に対向する面とは反対の面側に、樹脂ビーズを含む材料で構成されたコート層を有することが好ましい。
これにより、時計用文字板全体としての光透過性を十分に優れたものとしつつ、時計用文字板の美的外観を特に優れたものとすることができる。特に、ぎらつき感がより確実に防止されるとともに、時計用文字板の背面側の様子を、観察者にさらに視認させにくくすることができる。
【００１２】
本発明の時計用文字板では、前記被膜の前記基板に対向する面とは反対の面側に、着色剤を含む材料で構成されたコート層を有することが好ましい。
これにより、時計用文字板の美的外観を特に優れたものとすることができる。
本発明の時計用文字板では、時計用文字板を平面視したときにおける、前記被膜で被覆されている面積の割合は、３０〜７０％であることが好ましい。
これにより、光透過性を十分に優れたものとしつつ、時計用文字板の美的外観を特に優れたものとすることができる。
【００１３】
本発明の時計用文字板の製造方法は、一方の主面に、微小な凹凸を有する基板を準備する基板準備工程と、
前記基板の前記凹凸が設けられた主面とは反対の主面側に、所定のパターンで多数個の開口部が設けられたマスクを配した状態で成膜を行うことにより、平均厚さが１００ｎｍ以上の多数個の被膜を形成する被膜形成工程と、
前記マスクを除去するマスク除去工程とを有し、
前記凹凸は、規則的に配されたものであり、その平均ピッチが１０〜２８μｍであることを特徴とする。
これにより、光の透過性（光透過性）に優れるとともに、美的外観に優れた時計用文字板を製造する製造方法を提供することができる。
【００１４】
本発明の時計用文字板の製造方法では、前記被膜形成工程は、前記マスクとして磁性材料を含む材料で構成されたものを用い、前記基板の前記マスクに対向する面とは反対の面側に配された磁石により、前記マスクと、前記被膜が形成されるべきワークとを密着させた状態で行うものであることが好ましい。
これにより、基板上の、目的以外の部位に成膜されるのをより確実に防止することができ、最終的に得られる時計用文字板の美的外観および光透過性を確実に優れたものとすることができる。すなわち、製造される時計用文字板の信頼性を特に優れたものとすることができる。
本発明の時計用文字板の製造方法では、前記マスクは、フッ素系樹脂、シリコーン系樹脂、および、ダイヤモンド様炭素よりなる群から選択される１種または２種以上を含む材料で構成された表面層を有するものであることが好ましい。
これにより、マスクの耐久性を特に優れたものとすることができ、またマスク上に被膜の構成材料が強固に付着するのをより効果的に防止することができる。
本発明の時計は、本発明の時計用文字板を備えたことを特徴とする。
これにより、美的外観に優れた時計を提供することができる。また、外部からの光が、時計用文字板を効率よく透過することができるため、外部からの光を有効に利用することが可能な時計（例えば、ソーラー時計等）を提供することができる。
【発明の効果】
【００１５】
本発明によれば、光の透過性に優れるとともに、美的外観に優れた時計用文字板を提供すること、光の透過性に優れるとともに、美的外観に優れた時計用文字板を製造する製造方法を提供すること、前記時計用文字板を備えた時計を提供すること、太陽電池の発電効率に優れるとともに、美的外観に優れた時計を提供することができる。
【発明を実施するための最良の形態】
【００１６】
以下、本発明の好適な実施形態について、添付図面を参照しつつ説明する。
まず、本発明の時計用文字板の好適な実施形態について説明する。
＜時計用文字板＞
図１は、本発明の時計用文字板の好適な実施形態を示す断面図、図２〜図６は、基板が有する凹凸の配置パターンの例を模式的に示す平面図、図７は、本発明の時計用文字板の好適な実施形態を示す平面図、図８は、多数個の島状に設けられた被膜の配置パターンの一例を説明するための模式的な平面図、図９は、多数個の島状に設けられた被膜の配置パターンの他の一例を説明するための模式的な平面図である。
【００１７】
図１に示すように、本実施形態の時計用文字板１は、光透過性を有する材料で構成された基板２と、基板２の一方の主面である第１の面２１側に設けられた被膜３と、基板２と被膜３との間に設けられた酸化物被膜４とを有している。すなわち、本実施形態の時計用文字板１は、基板２と、酸化物被膜４と、被膜３とが、この順に積層された構成を有している。そして、被膜３、酸化物被膜４は、多数個の島状に設けられている。
時計用文字板１は、基板２の第１の面２１側、すなわち、被膜３、酸化物被膜４で被覆された面側（図１中上側）が観察者側（外表面側）を向くようにして用いられるものである。
【００１８】
［基板］
基板２は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、光源として、白色蛍光灯（東芝社製、検査用蛍光灯  ＦＬ２０Ｓ−Ｄ６５）を用い、１０００ルクス下で、測定対象の基板（または時計用文字板）と同一形状のソーラーセル（太陽電池）で発電した際の電流値（Ｘ）に対する、当該ソーラーセルの光源側の面に測定対象である基板（または時計用文字板）を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００１９】
基板２を構成する材料としては、例えば、各種プラスチック材料、各種ガラス材料等が挙げられるが、基板２は、主としてプラスチック材料で構成されたものであるのが好ましい。プラスチック材料は、一般に、成形性（成形の自由度）に優れており、種々の形状の時計用文字板１の製造に好適に適用することができる。また、基板２がプラスチック材料で構成されたものであると、時計用文字板１の製造コスト低減に有利である。また、プラスチック材料は、一般に、光（可視光）の透過性に優れるとともに、電波の透過性にも優れているため、基板２がプラスチック材料で構成されたものであると、時計用文字板１を、後述するような電波時計に好適に適用することができる。以下の説明では、基板２が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２０】
基板２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、基板２の成形の自由度が増す（成形のし易さが向上する）ため、より複雑な形状の時計用文字板１であっても、容易かつ確実に製造することができる。また、基板２がポリカーボネート（ＰＣ）、アクリロニトリル−ブタジエン−スチレン共重合体（ＡＢＳ樹脂）から選択される少なくとも１種を含む材料で構成されたものであると、基板２と被膜３との密着性を特に優れたものとすることができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
なお、基板２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、基板２が着色剤を含む材料で構成されたものであると、時計用文字板１の色のバリエーションを広げることができる。
【００２１】
基板２は、各部位でその組成が実質的に均一な組成を有するものであってもよいし、部位によって組成の異なるものであってもよい。
基板２は、第１の面２１側に、後に詳述する被膜３が設けられており、第１の面２１とは反対側の主面である第２の面２２に、第１の面２１側から入射した光を、反射・散乱させる機能を有する微小な凹凸２２１を有するものである。
【００２２】
ところで、後に詳述するように、被膜３は、多数個の島状に設けられたものであるため、時計用文字板１の外部からの光（図１中上側からの光）の一部は、被膜３−被膜３間の領域（光を透過する光透過部として機能する領域）から基板２の内部に進入することとなる。被膜３−被膜３間の領域（光透過部）から基板２に進入した光は、第１の面２１側から第２の面２２側に向かって進行し、その一部は、第２の面２２側から出射する（すなわち、基板２を透過する）ことになるが、他の一部は、第２の面２２に設けられた凹凸２２１により、反射・散乱する。これにより、一旦、第１の面２１側から基板２内部に進入した光を、再び、第１の面２１側から出射させることができる。これにより、時計用文字板１の背面側（図１中、時計用文字板１よりも下側）の様子を、観察者に視認させにくくすることができる。また、それとともに、光透過部（時計用文字板１を平面視した際の被膜３が設けられていない領域）の存在を目立ちにくくさせることができる。その結果、時計用文字板１全体としての光透過性を優れたものとしつつ、時計用文字板１の美的外観を優れたものとすることができる。
【００２３】
凹凸２２１は、いかなる配置のものであってもよいが、基板２を平面視した際に、規則的に配置されたものであるのが好ましい。これにより、時計用文字板１の各部位（平面視した際の各部位）における、不本意な色むら等が発生するのを効果的に防止することができる。凹凸２２１の配置パターン（平面視多彩の配置パターン）としては、例えば、多数の凸条、溝が渦巻状に配置されたパターン（図２参照）、凸条、溝が同心円状に配置されたパターン（図３参照）、一次元方向に多数の凸条および溝が配置されたパターン（図４参照）、二次元方向に多数の凸条および溝が配置されたパターン（図５、図６参照）等が挙げられる。
凹凸２２１のピッチ（特に、第２の面２２上において、凸条、溝の長手方向に垂直な方向についてのピッチ）Ｐ１は、特に限定されないが、１０〜２８μｍであるのが好ましく、２０〜２６μｍであるのがより好ましい。凹凸２２１のピッチＰ１が前記範囲内の値であると、時計用文字板１の美的外観を特に優れたものとすることができる。
【００２４】
また、凹凸２２１の高低差（凸部（凸条）の頂部と凹部（溝）の底部との高低差）Ｈは、特に限定されないが、４〜２５μｍであるのが好ましく、８〜１３．５μｍであるのがより好ましい。凹凸２２１の高低差Ｈが前記範囲内の値であると、時計用文字板１としての光の透過率を十分に高いものとしつつ、時計用文字板１の美的外観を特に優れたものとすることができる。
また、図示の構成では、凹凸２２１の断面形状（凸条、溝の長手方向に対して垂直な断面での形状）は、二等辺三角形状をなすものである。凹凸２２１の断面形状がこのようなものであると、第１の面２１側から入射した光を適度に反射・散乱させることができ、時計用文字板１の光の透過性と美的外観とを、特に高いレベルで両立することができる。
凹凸２２１の頂点の角度（図中のθ）は、特に限定されないが、７０〜１００°であるのが好ましい。これにより、第１の面２１側から入射した光を適度に反射・散乱させることができ、時計用文字板１の光の透過性と美的外観とを、非常に高いレベルで両立することができる。
【００２５】
また、基板２の第１の面２１は、比較的平坦（平滑）なものであるのが好ましい。これにより、時計用文字板１の美的外観は特に優れたものとなる。また、基板２の第１の面２１には、放射状や渦目等の文様が設けられていてもよい。これにより、時計用文字板１のデザインのバリエーションを広げることができ、時計用文字板１の美的外観を特に優れたものとすることができる。第１の面２１の表面粗さＲａは、０．００１〜５．０μｍであるのが好ましく、０．００１〜２．５μｍであるのがより好ましい。これにより、上記のような効果はさらに顕著なものとして発揮される。
【００２６】
また、基板２の形状、大きさは、特に限定されず、通常、製造すべき時計用文字板１の形状、大きさに基づいて決定される。なお、図示の構成では、基板（基材）２は、平板状をなすものであるが、例えば、湾曲板状等をなすものであってもよい。
基板２の平均厚さは、特に限定されないが、１５０〜７００μｍであるのが好ましく、２００〜６００μｍであるのがより好ましく、３００〜５００μｍであるのがさらに好ましい。基板２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。また、基板２の厚さが前記範囲内の値であると、時計用文字板１が適用される時計が、厚型化するのを効果的に防止しつつ、時計用文字板１の機械的強度、形状の安定性等を十分に優れたものとすることができる。
また、基板２は、いかなる方法で成形されたものであってもよいが、基板２の成形方法としては、例えば、圧縮成形、押出成形、射出成形、光造形等が挙げられる。
【００２７】
［被膜］
基板２の第１の面２１側には、多数個の島状の被膜３が設けられている。そして、時計用文字板１において、島状に設けられた被膜３−被膜３間の領域は、光を透過する光透過部として機能する。
このように、被膜３が多数個の島状に設けられていることにより、時計用文字板１の外部からの光（図１中上側からの光）の一部を、島状に設けられた被膜３−被膜３間の領域（光透過部）から基板２の内部に進入させることができる。そして、基板２に進入した光は、第１の面２１側から第２の面２２側に向かって進行し、その一部は、第２の面２２側から出射する（基板２を透過する）ことになるが、他の一部は、第２の面２２に設けられた凹凸２２１により、反射・散乱する。これにより、一旦、第１の面２１側から基板２内部に進入した光を、再び、第１の面２１側から出射させることができる。これにより、時計用文字板１の背面側（図１中、時計用文字板１よりも下側）の様子を、観察者に視認させにくくすることができる。また、それとともに、光透過部（時計用文字板１を平面視した際の被膜３が設けられていない領域）の存在を目立ちにくくさせることができる。その結果、時計用文字板１全体としての光透過性を優れたものとしつつ、時計用文字板１の美的外観を優れたものとすることができる。これに対し、被膜が多数個の島状に設けられていない場合、例えば、被膜が、多数個の小孔を有する膜（基板のほぼ全面に設けられた膜）である場合、光透過部として機能する小孔（開口部）の存在が目立ってしまい、時計用文字板の美的外観を十分に優れたものとすることはできない。また、前記多数個の小孔（開口部）を、小孔として認識できない程度に微小な径で開口しようとした場合、穴径が小さくなればなるほど、基板のほぼ全面にわたって、均一な開口径で開口することが困難であり、１個の開口部が欠陥となったとしても、美的外観を大きく損なうため、時計用文字板として満足できるような品質で製造することが困難であった。
【００２８】
被膜３は、通常、光を反射および／または吸収する材料で構成されたものである。被膜３が光を反射する機能を有するものである場合、前述したような基板２が有する凹凸２２１による光の反射、散乱による効果と相まって、光透過部（時計用文字板１を平面視した際の被膜３が設けられていない領域）の存在をより目立ちにくいものとすることができ、結果として、時計用文字板１の美的外観を特に優れたものとすることができる。また、被膜３が、光反射性を有する材料で構成されたものである場合、基板２の第２の面２２側（凹凸２２１）において、反射・散乱した光が、島状の被膜３（光透過部ではない部位）に照射された場合であっても、被膜３の表面（被膜３の基板２に対向する側の面）で、再び、光を反射させることができるため、光の利用効率を特に優れたものとすることができる。すなわち、被膜３の基板２に対向する側の面で反射した光を、基板２の第２の面２２側から出射させることにより、後述するような太陽電池による発電に利用したり、さらに、凹凸２２１で反射・散乱させることにより、時計用文字板１の美的外観の向上に利用することができる。
【００２９】
被膜３が光を反射する機能を有するものである場合、被膜３の構成材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈや、これらのうち少なくとも１種を含む合金等の金属材料が挙げられる。
また、被膜３が光を吸収する機能を有するものである場合、被膜３の構成材料としては、例えば、各種顔料、各種染料等の着色剤や、金属炭化物、金属酸化物等の金属化合物等が挙げられる。中でも、カーボンブラック、アセチレンブラック、アイボリーブラック、ボーンブラック、ピーチブラック、ヴァインブラック、ランプブラック、ファーネスブラック、チャコールブラック、鉄黒、マンガンフェライトブラック、コバルトフェライトブラック、銅クロムブラック、銅クロムマンガンブラック等の黒色顔料が好適に用いられる。
【００３０】
このように、被膜３の構成材料は、特に限定されるものではないが、以下、被膜３が、主として金属材料で構成された場合について、中心的に説明する。
基板２（時計用文字板１）を平面視した際に、被膜（金属被膜）３で被覆されている面積の割合（被覆率）は、３０〜７０％であるのが好ましく、３５〜５５％であるのがより好ましく、４０〜５０％であるのがさらに好ましい。被覆率が前記範囲内の値であると、光（外光）の透過性を十分優れたものとしつつ、時計用文字板１の美的外観（高級感）を特に優れたものとすることができる。これに対し、被覆率が前記下限値未満であると、被膜３の厚さ等によっては、時計用文字板１の美的外観を十分に優れたものとすることが困難になる。一方、被覆率が前記上限値を超えると、時計用文字板１全体としての光の透過性を十分に優れたものとすることが困難になる。
【００３１】
各被膜３（各島状の領域）は、いかなる形状、配置パターンのものであってもよい。図７に示す構成では、被膜３の形状が、略円形状である。被膜３がこのような形状を有するものであると、後述するような方法により、多数個の島状の被膜３を、容易かつ確実に形成することができる。また、被膜３がこのような形状を有するものであると、時計用文字板１の外観において、光透過部（時計用文字板１を平面視した際の被膜３が設けられていない領域）の存在をより目立ち難いものとすることができるとともに、時計用文字板１の生産性を特に優れたものとすることができる。また、被膜３は、図８、図９に示すような形状、配置パターンを有するものであってもよい。
【００３２】
被膜３の幅（被膜３が略円形である場合には、その直径）Ｗ２は、７０〜６００μｍであるのが好ましく、９０〜５００μｍであるのがより好ましく、１００〜３００μｍであるのがさらに好ましい。被膜３の幅Ｗ２が前記範囲内の値であると、時計用文字板１としての光の透過性を十分に高いものとしつつ、時計用文字板１の美的外観（審美性）を特に優れたものとすることができる。これに対し、被膜３の幅Ｗ２が前記下限値未満であると、時計用文字板１の製造時において、被膜３を精度よく形成するのが困難になるとともに、被膜３の被覆率等によっては、時計用文字板１の外観を十分に優れたものとするのが困難になる可能性がある。一方、被膜３の幅Ｗ２が前記上限値を超えると、被膜３の被覆率等によっては、時計用文字板１全体としての光の透過率を十分に高めるのが困難になる可能性がある。
【００３３】
また、被膜３のピッチＰ２は、１００〜７５０μｍであるのが好ましく、１３０〜６００μｍであるのがより好ましく、１６０〜４５０μｍであるのがさらに好ましい。被膜３のピッチＰ２が前記範囲内の値であると、時計用文字板１としての光の透過性を十分に高いものとしつつ、時計用文字板の美的外観（審美性）を特に優れたものとすることができる。これに対し、被膜３のピッチＰ２が前記下限値未満であると、時計用文字板１の製造時において、被膜３を精度よく形成するのが困難になるとともに、被膜３の被覆率等によっては、時計用文字板１全体としての光の透過率を十分に高めるのが困難になる可能性がある。一方、被膜３のピッチＰ２が前記上限値を超えると、被膜３の被覆率等によっては、時計用文字板１の外観を十分に優れたものとするのが困難になる可能性がある。なお、被膜３のピッチとは、隣接する被膜３−被膜３間の中心間距離のことを指し、隣接する被膜３が複数個ある場合には、最も近接した被膜３との中心間距離のことを指す。
【００３４】
被膜３の平均厚さは、１００ｎｍ以上である。これにより、被膜３自体が光（可視光）を透過してしまうことを確実に防止することができ、時計用文字板１の美的外観が劣ったものとなるのを確実に防止することができる。これに対し、被膜の平均厚さが薄すぎると、被膜−被膜間に設けられた光透過部だけでなく、被膜自体が光を透過してしまい（すなわち、被膜が半透過膜として機能してしまい）、時計用文字板の美的外観が著しく低下する。このように、被膜３の平均厚さは、１００ｎｍ以上であればよいが、１００〜２５００ｎｍであるのが好ましく、２００〜９００ｎｍであるのがより好ましく、３００〜５００ｎｍであるのがさらに好ましい。これにより、被膜３の内部応力が高くなるのを十分に防止しつつ、時計用文字板１の審美性を特に優れたものとすることができる。また、酸化物被膜４と被膜３との密着性を特に優れたものとすることができる。また、時計用文字板１全体としての電磁波（電波、光）の透過率を十分に大きいものとすることができる。
【００３５】
また、被膜３は、各部位で均一な組成を有するものであってもよいし、そうでなくてもよい。例えば、被膜３は、含有成分（組成）が厚さ方向に順次変化するもの（傾斜材料）であってもよい。また、被膜３は、複数の層を有する積層体であってもよい。これにより、例えば、酸化物被膜４との密着性を特に優れたものとしつつ、時計用文字板１としての審美性をさらに高めることができる。すなわち、前記積層体の酸化物被膜４と接触する側の層を酸化物被膜４との密着性に優れる材料で構成し、前記積層体の最外層（酸化物被膜４から最も離れた側の層）を審美性に優れる材料で構成することにより、酸化物被膜４との密着性を特に優れたものとしつつ、時計用文字板１としての審美性をさらに高めることができる。また、被膜３が積層体である場合、例えば、実質的に金属材料を含まない材料で構成された層を有していてもよい。より具体的には、被膜３は、金属材料で構成された２つの層の間に、金属酸化物等で構成された層が介挿された構成を有するものであってもよい。被膜３が積層体である場合、当該積層体の厚さが、上記のような条件を満足するものであるのが好ましい。
【００３６】
また、被膜（金属被膜）３の構成材料は、酸化物被膜４を構成する元素のうち少なくとも１種を含むものであってもよい。言い換えると、酸化物被膜４と被膜３とは、少なくともこれらが接触する部位において、互いに共通の元素を含む材料で構成されたものであってもよい。例えば、酸化物被膜４がＭＯｎ/２の組成式（ただし、Ｍは金属元素を表し、ｎはＭの価数を示す）で表される金属酸化物を含む場合、被膜３は、Ｍを含むものであってもよい。これにより、酸化物被膜４と被膜３との密着性がさらに向上する。
【００３７】
上記のような酸化物被膜４を有する場合、金属被膜３は、以下のような条件を満足するのが好ましい。
すなわち、金属被膜３は、酸化物被膜４と接触する部位が、酸化物被膜４の構成成分としての金属酸化物を構成する金属元素を含む材料で構成されたものであるのが好ましい。これにより、時計用文字板の美的外観および耐久性を、特に優れたものとすることができる。
【００３８】
また、金属被膜３は、複数の層を有する積層体であり、酸化物被膜４と接触する層として、酸化物被膜４の構成成分としての金属酸化物を構成する金属元素を含む材料で構成された第１の層と、当該第１の層の酸化物被膜４に接触する面とは反対の面側（観察者側）に設けられ、Ａｇ、ＰｔおよびＡｕよりなる群から選択される１種または２種以上を含む材料で構成された第２の層とを有するものであるのが好ましい。一例を挙げ、より具体的に説明すると、酸化物被膜４が主としてＴｉＯ２で構成されたものである場合、金属被膜３は、酸化物被膜４と接触する層（第１の層）として主としてＴｉで構成された層を有し、さらに、当該第１の層の酸化物被膜４に接触する面とは反対の面側（外表面側）に設けられ、Ａｇ、ＰｔおよびＡｕよりなる群から選択される１種または２種以上を含む材料で構成された第２の層とを有するものであるのが好ましい。これにより、時計用文字板の美的外観および耐久性を、特に優れたものとすることができる。
【００３９】
また、上記のような条件を満足する場合、前記第１の層が、主としてチタンで構成されるものであり、前記第２の層が、主として銀で構成されたものであり、酸化物被膜４が、主としてチタン酸化物で構成されたものであるのが好ましい。これにより、時計用文字板の美的外観および耐久性を、特に優れたものとすることができる。また、時計用文字板全体としての、光透過性を特に優れたものとすることができる。また、被膜３（第１の層および第２の層）と酸化物被膜４とが上記のような構成であると、時計用文字板１は、経時的な色調変化（特に、高温多湿等の苛酷な環境化における色調変化）が生じにくく、色調の安定性が特に優れたいものとなる。
【００４０】
被膜３の表面（基板２と対向する面とは反対側の面の表面）は、比較的平坦（平滑）なものであるのが好ましい。これにより、時計用文字板１の美的外観は特に優れたものとなる。被膜３の表面粗さＲａ（基板２と対向する面とは反対側の面の表面粗さＲａ）は、特に限定されないが、０．００１〜５．０μｍであるのが好ましく、０．００１〜２．５μｍであるのがより好ましい。これにより、上記のような効果はさらに顕著なものとして発揮される。
【００４１】
［酸化物被膜］
基板２の第１の面２１上には、主として金属酸化物で構成された酸化物被膜４が設けられている。そして、酸化物被膜４は、その一方の主面が基板２と接触し、他方の主面が被膜（金属被膜）３と接触している。
このように、本実施形態では、主としてプラスチック材料で構成された基板２の表面に、被膜３が直接設けられずに、基板２と被膜３との間に酸化物被膜４が介在している。これにより、基板２と被膜３との密着性（酸化物被膜４を介しての密着性）、特に、後述するような気相成膜により形成される被膜３の密着性を向上させることができ、被膜３の浮きや剥がれ（剥離）等を効果的に防止することができる。その結果、時計用文字板１は耐久性に優れたものとなる。また、時計用文字板１は、被膜３を有しているため、美的外観にも優れている。
【００４２】
酸化物被膜４は、主として金属酸化物で構成されたものである。
酸化物被膜４を構成する金属酸化物としては、各種金属の酸化物を用いることができ、好ましくは、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈの酸化物（複合酸化物を含む）が挙げられる。酸化物被膜４が、酸化チタン（複合酸化物を含む）、酸化クロム（複合酸化物を含む）から選択される少なくとも１種を含む材料で構成されたものであると、基板２と被膜３との密着性をより優れたものとすることができる。また、酸化物被膜４が、Ｔｉ、Ｚｎ、Ｍｇ、Ｍｏ、Ｎｂ、Ｚｒ、Ｓｎ、Ｉｎの酸化物で構成されたものであると、酸化物被膜４の透明性（特に、後述するような膜厚での透明性）を非常に高いものとすることができる。これにより、上述したような、被膜３の基板２に対向する側の面での光の反射を効率よく行うことができ、時計用文字板１全体としての光の利用効率を特に優れたものとすることができる。その結果、時計用文字板１において、優れた光の透過性と美的外観とを、非常に高いレベルで両立することができる。
【００４３】
また、酸化物被膜４の平均厚さは、特に限定されないが、５〜１０００ｎｍであるのが好ましく、７〜５００ｎｍであるのがより好ましく、１０〜３００ｎｍであるのがさらに好ましい。酸化物被膜４の平均厚さが前記範囲内の値であると、時計用文字板１全体としての美的外観を特に優れたものとすることができるとともに、酸化物被膜４の内部応力が高くなるのを十分に防止しつつ、基板２と被膜３との密着性を特に優れたものとすることができる。これに対し、酸化物被膜４の平均厚さが前記下限値未満であると、酸化物被膜４、基板２、被膜３の構成材料等によっては、基板２と被膜３との密着性を向上させる機能が十分に発揮されない可能性がある。また、酸化物被膜４の平均厚さが前記下限値未満であると、酸化物被膜４の形成方法等によっては、酸化物被膜４にピンホールが生じ易くなり、酸化物被膜４を備えることによる効果が十分に発揮されない可能性がある。また、酸化物被膜４の平均厚さが前記上限値を超えると、酸化物被膜４の各部位における膜厚のばらつきが大きくなる傾向を示す。また、酸化物被膜４の平均厚さが特に大きい場合は、酸化物被膜４の内部応力が高くなり、クラック等が発生し易くなる。
【００４４】
また、酸化物被膜４の平均厚さは、前述した被膜３の平均厚さよりも小さいものであるの好ましい。これにより、基板２と被膜３との密着性を十分に優れたものとしつつ、時計用文字板１の美的外観を特に優れたものとすることができる。
また、酸化物被膜４は、各部位で均一な組成を有するものであってもよいし、そうでなくてもよい。例えば、酸化物被膜４は、含有成分（組成）が厚さ方向に順次変化するもの（傾斜材料）であってもよい。また、酸化物被膜４は、複数の層を有する積層体であってもよい。これにより、例えば、基板２および被膜３との密着性をさらに向上させることができる。より具体的には、前記積層体の基板２と接触する側の層を基板２との密着性に優れる材料で構成し、前記積層体の被膜３と接触する側の層を被膜３との密着性に優れる材料で構成することにより、基板２および被膜３との密着性をさらに向上させることができる。また、酸化物被膜４が積層体である場合、例えば、実質的に金属酸化物を含まない材料で構成された層を有していてもよい。より具体的には、酸化物被膜４は、金属酸化物で構成された２つの層の間に、プラスチック材料等で構成された層が介挿された構成を有するものであってもよい。
【００４５】
酸化物被膜４は、基板２の被膜（金属被膜）３が設けられた面側全面に設けられたものであってもよいが、図示の構成では、被膜（金属被膜）３に対応する形状、大きさ、配置パターンで設けられている。すなわち、酸化物被膜４は、被膜（金属被膜）３に対応するように、多数の島状に設けられている。このような構成であると、酸化物被膜を構成する材料が有色のものであっても、時計用文字板１全体としての光透過性を、非常に高いものとすることができる。また、時計用文字板１の美的外観を特に優れたものとすることができる。また、本実施形態のように、酸化物被膜４が多数個の島状に設けられる場合であっても、後述するような方法を用いて時計用文字板１を製造することにより、酸化物被膜４を、被膜３に対応する部位に、被膜３に対応する形状、配置パターンで（被膜３と同一の形状、大きさ、配置パターンで）、容易かつ確実に形成することができる。
【００４６】
時計用文字板１の厚さは、特に限定されないが、１５０〜７００μｍであるのが好ましく、２００〜６００μｍであるのがより好ましく、３００〜５００μｍであるのがさらに好ましい。時計用文字板１の厚さが前記範囲内の値であると、時計用文字板１が適用される時計が、厚型化するのを効果的に防止しつつ、時計用文字板１の機械的強度、形状の安定性等を十分に優れたものとすることができる。
【００４７】
また、時計用文字板１は、図示しないコート層を有するものであってもよい。
例えば、時計用文字板１は、被膜３の基板２に対向する面とは反対の面（図１中の上面）側に、樹脂ビーズを含む材料で構成されたコート層を有するものであってもよい。これにより、時計用文字板１全体としての光透過性を十分に優れたものとしつつ、時計用文字板１の美的外観を特に優れたものとすることができる。特に、ぎらつき感がより確実に防止されるとともに、時計用文字板１の背面側（図１中、時計用文字板１よりも下側）の様子を、観察者にさらに視認させにくくすることができる。
【００４８】
また、時計用文字板１は、被膜３の基板２に対向する面とは反対の面（図１中の上面）側に、着色剤を含む材料で構成されたコート層を有するものであってもよい。これにより、時計用文字板１の美的外観を特に優れたものとすることができる。
例えば、被膜（金属被膜）３を構成する前記第１の層が主としてチタンで構成されるものであり、前記第２の層が主として銀で構成されたものである場合において、被膜３の基板２に対向する面とは反対の面（図１中の上面）側に、黄色の着色剤を含むコート層を有すると、時計用文字板１の美的外観を特に優れたものとすることができる。これは、以下のような理由によるものであると考えられる。
【００４９】
すなわち、被膜（金属被膜）３の外表面側（観察者側の面）で反射される光は、前記コート層の色味による影響で、金色味を帯びた色となる。他方、第１の面２１側から基板２に入射し、凹凸２２１により反射・散乱した光のうちの一部は、被膜（金属被膜）３の背面側に入射し、さらに反射する。この際、前記第１の層が主としてチタンで構成されたものであることにより、反射光は、黄色（金色）がかった色味となる。そして、このような色味の反射光が、さらに、凹凸２２１により反射・散乱し、再び、第１の面２１側から出射する。このように、一旦、第１の面２１側から基板２内部に進入した光のうち、再び、第１の面２１側から出射する光を、黄色（金色）がかった色味とすることができることにより、この第１の面２１側から出射する光と、被膜（金属被膜）３の外表面側（観察者側の面）で反射される光との色味の近いものとすることができ、光透過部（時計用文字板１を平面視した際の被膜３が設けられていない領域）の存在をさらに目立ちにくくさせることができるとともに、時計用文字板１の背面側（図１中、時計用文字板１よりも下側）の様子を、観察者にさらに視認させにくくすることができる。その結果、時計用文字板１の美的外観を非常に優れたものとすることができる。
【００５０】
また、上記のような構成においては、主としてチタン酸化物で構成された酸化物被膜４を有するのが好ましい。これにより、被膜（金属被膜）３の背面側（主としてチタンで構成された前記第１の層が設けられた側の面）での光の反射率を高めたり、反射光の色味をより好適なものとすることができ、光透過部（時計用文字板１を平面視した際の被膜３が設けられていない領域）の存在をさらに目立ちにくくさせることができ、時計用文字板１の美的外観をさらに優れたものとすることができる。
【００５１】
上述したように、時計用文字板１は、美的外観に優れるとともに、光の透過性にも優れている。このため、時計用文字板１は、ソーラー時計（太陽電池を内蔵する時計）等に好適に適用することができる。
また、時計用文字板１は、耐久性にも優れているため、携帯時計（例えば、腕時計）に好適に適用することができる。
【００５２】
＜時計用文字板の製造方法＞
次に、上述した時計用文字板１の製造方法について説明する。
図１０は、本発明の時計用文字板の製造方法の好適な実施形態を示す断面図である。
図１０に示すように、本実施形態の製造方法は、基板２を準備する基板準備工程（１ａ）と、基板２の第１の面２１に所定のパターンで多数個の開口部６１が設けられたマスク６を配した状態で成膜を行うことにより、基板２の第１の面２１に、多数個の酸化物被膜４を形成する酸化物被膜形成工程（１ｂ、１ｃ）と、基板２の第１の面２１に所定のパターンで開口部６１が設けられたマスク６を配した状態で成膜を行うことにより、酸化物被膜４の表面に、平均厚さが１００ｎｍ以上の多数個の被膜（金属被膜）３を形成する被膜（金属被膜）形成工程（１ｄ）と、基板２上からマスク６を除去するマスク除去工程（１ｅ）とを有している。
【００５３】
［基板準備工程］
基板２としては、前述したようなものを用いることができる。
基板２としては、予め、第２の面２２に凹凸２２１が設けられたものを用意してもよいし、表面形状が平坦な基板に対して、所定の処理を施すことにより、上記のような凹凸２２１を有する基板２としてもよい。例えば、第２の面２２に対応する面に、凹凸２２１に対応する形状の凹凸を有する成形型を用いて、製造された基板２を用いてもよいし、切削バイトを用いた切削加工等により、凹凸２２１を形成した基板２を用いてもよい。
【００５４】
［酸化物被膜形成工程］
基板２の第１の面２１に、所定のパターンで開口部６１が設けられたマスク６を配した状態で、成膜を行うことにより、主として金属酸化物で構成された酸化物被膜４を形成する（１ｂ、１ｃ）。
上述したように、酸化物被膜４は、基板２および被膜３との密着性に優れるものである。このような酸化物被膜４を形成することにより、時計用文字板１全体としての耐久性を特に優れたものとすることができる。
【００５５】
そして、本実施形態では、マスク６を配した状態で成膜を行うことにより、酸化物被膜４を形成する。これにより、マスク６の開口部６１に対応する形状、大きさ、パターンで、多数個の島状の酸化物被膜４を、容易かつ確実に形成することができる。また、多数個の時計用文字板１の製造に、マスク６を繰り返し用いることができるため、時計用文字板１の生産性が向上するとともに、各時計用文字板１間での品質のばらつきを抑制することができる。すなわち、時計用文字板１の品質の信頼性が向上する。また、形成すべき酸化物被膜４に対応するパターンの開口部６１を有するマスク６を複数種用意することにより、酸化物被膜４の形成条件を大きく変更することなく、多様なパターンの酸化物被膜４を有する時計用文字板１の生産にも好適に対応することができる。すなわち、多品種生産にも効率良く対応することができる。
また、マスク６を用いた成膜で酸化物被膜４を形成することにより、被膜３と同一の形状、大きさ、パターンの酸化物被膜４を容易かつ確実に形成することができる。その結果、容易かつ確実に、時計用文字板１の光透過性および美的外観を特に優れたものとすることができる。
【００５６】
酸化物被膜４の形成方法（成膜方法）は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられるが、気相成膜法が好ましい。酸化物被膜４の形成方法として気相成膜法を適用することにより、均一な膜厚を有し（不本意な厚さのばらつきが抑制され）、均質で、かつ、基板２との密着性が特に優れた酸化物被膜４を確実に形成することができる。その結果、最終的に得られる時計用文字板１の美的外観、耐久性を特に優れたものとすることができる。また、電波時計等の時計用部品として用いる場合、特に優れた電波の透過性が求められるため、一般に、酸化物被膜４を前記のように比較的薄いものとするのが好ましいが、酸化物被膜４の形成方法として気相成膜法を適用することにより、形成すべき酸化物被膜４がこのように比較的薄いものであっても、膜厚のばらつきを十分に小さいものとすることができる。このため、例えば、得られる時計用文字板１の耐久性を十分に高いものとしつつ、時計用文字板１の電波の透過性、美的外観を特に優れたものとすることができる。したがって、得られる時計用文字板１を電波時計等の時計用部品に、好適に適用することができる。また、上記のような気相成膜法の中でも、スパッタリングが特に好ましい。酸化物被膜４の形成方法としてスパッタリングを適用することにより、上記のような効果はより顕著なものとなる。
【００５７】
なお、上記のような気相成膜法を適用する場合、例えば、酸化物被膜４を構成する金属酸化物に対応する金属をターゲットとして用い、酸素ガスを含む雰囲気中で処理を行うことにより、酸化物被膜４を容易かつ確実に形成することができる。
また、酸化物被膜４の形成は、異なる複数の方法、条件を組み合わせて行ってもよい。これにより、前述したような積層体で構成された酸化物被膜４を好適に形成することができる。
【００５８】
本工程で用いるマスク６は、形成すべき多数個の酸化物被膜４に対応するパターンで配された開口部６１を有している。すなわち、マスク６は、形成すべき多数個の酸化物被膜４に対応する部位に開口部６１を有するものである。
このようなマスク６は、例えば、板状の部材を用意し、これに、エッチング等の化学的処理を施したり、レーザー光等のエネルギー線の照射、旋盤処理等の機械的処理（物理的処理）を施したりする等して、開口部６１を形成することにより得ることができる。
【００５９】
マスク６の厚さは、形成すべき酸化物被膜４、被膜３の厚さ等にもよるが、３０〜２００μｍであるのが好ましく、４０〜１２０μｍであるのがより好ましい。
マスク６はいかなる材料で構成されたものであってもよく、マスク６の構成材料としては、各種金属材料、各種セラミックス材料、各種プラスチック材料等が挙げられる。中でも、マスク６の構成材料としては、金属材料が好ましい。マスク６が金属材料で構成されたものであると、マスク６の耐久性を特に優れたものとすることができる。その結果、時計用文字板１の生産性を特に優れたものとすることができるとともに、多数個の時計用文字板１において品質のばらつきを抑制することができ、時計用文字板１の信頼性が向上する。また、金属材料は、一般に、適度な弾性を有しており、形状の追従性が高いものが多く、基板２（製造すべき時計用文字板１）が平板状のものに限らず、湾曲板状等のものであっても、好適に適用することができる。また、１種類のマスク６を異なる形状の基板２（例えば、平板状の基板２、湾曲板状の基板２）に対しても、共通して利用することができる。
【００６０】
特に、本実施形態では、マスク６として、磁性材料（強磁性を有する材料）を含む材料で構成されたものを用いている。そして、基板２のマスク６に対向する面（第１の面２１）とは反対の面（第２の面２２）側には図示しない磁石が配されており、これにより、マスク６と、酸化物被膜４（さらには、被膜３）が形成されるべきワークとしての基板２とを、確実に密着させることができる。その結果、基板２上において、目的以外の部位に酸化物被膜４（さらに、後述する工程においては、被膜３）が形成されるのをより確実に防止することができ、最終的に得られる時計用文字板１の美的外観および光の透過性を確実に優れたものとすることができる。すなわち、製造される時計用文字板１の信頼性を特に優れたものとすることができる。
【００６１】
磁石は、例えば、永久磁石であってもよいし、電磁石であってもよい。
上記のように、本実施形態において、マスク６は、磁性材料を含む材料で構成されたものであるが、マスク６は、例えば、実質的に磁性材料のみで構成されるものであってもよいし、他の成分を含むものであってもよい。
また、マスク６は、図示しない表面層を有するものであってもよい。これにより、例えば、マスク６の耐久性を特に優れたものとすることができたり、気相成膜時に、マスク６上に酸化物被膜４の構成材料（さらには、被膜３の構成材料）が強固に付着するのを効果的に防止することができる。このような表面層を構成する材料としては、例えば、ポリテトラフルオロエチレン（ＰＴＦＥ）等のフッ素系樹脂、シリコーン系樹脂、ダイヤモンド様炭素（ＤＬＣ）等が挙げられる。
【００６２】
［被膜形成工程（金属被膜形成工程）］
次に、上記のようにして形成された酸化物被膜４上に、引き続き、マスク６を配した状態で、成膜を行うことにより、被膜３を形成する（１ｄ）。
このように、マスク６を配した状態で成膜を行うことにより、マスク６の開口部６１に対応する形状、大きさ、パターンで、多数個の島状の被膜３を、容易かつ確実に形成することができる。また、成膜後の後処理を必要とすることなく、光透過部として機能する領域が形成されるため、不本意な凹凸等が発生してしまうのを確実に防止することができ、所望の形状の被膜３を形成することができるとともに、時計用文字板１の生産性を向上させることができる。また、多数個の時計用文字板１の製造に、マスク６を繰り返し用いることができるため、時計用文字板１の生産性が向上するとともに、各時計用文字板１間での品質のばらつきを抑制することができる。すなわち、時計用文字板１の品質の信頼性が向上する。また、形成すべき被膜３に対応するパターンの開口部６１を有するマスク６を複数種用意することにより、被膜３の形成条件を大きく変更することなく、多様なパターンの被膜３を有する時計用文字板１の生産にも好適に対応することができる。すなわち、多品種生産にも効率良く対応することができる。
【００６３】
マスク６としては、前述した酸化物被膜形成工程で用いたのとは異なるもの（例えば、酸化物被膜形成工程で用いたマスクよりも開口部の大きさが大きいもの等）を用いてもよいし、酸化物被膜形成工程で用いたのと同一のものを用いてもよい。本工程において、マスク６として、酸化物被膜形成工程で用いたのと同一のものを用いることにより、時計用文字板１の製造コストを抑制することができる。また、本工程において、酸化物被膜形成工程で用いたのと同一のマスク６を用いる場合、前述した酸化物被膜形成工程の後、基板２上から、マスク６を取り外すことなく、引き続けて本工程を行うのが好ましい。これにより、酸化物被膜４と被膜３との間で、不本意な位置ずれが生じてしまうのを確実に防止することができるとともに、時計用文字板１の生産性が向上する。
【００６４】
被膜３の形成方法（成膜方法）は、特に限定されず、例えば、スピンコート、ディッピング、刷毛塗り、噴霧塗装、静電塗装、電着塗装、インクジェット法等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられるが、気相成膜法が好ましい。被膜３の形成方法として気相成膜法を適用することにより、均一な膜厚を有し（不本意な厚さのばらつきが抑制され）、均質で、かつ、基板２との密着性（酸化物被膜４を介しての密着性）が特に優れた被膜３を確実に形成することができる。その結果、最終的に得られる時計用文字板１の美的外観、耐久性を特に優れたものとすることができる。また、電波時計等の時計用部品として用いる場合、特に優れた電波の透過性が求められるため、一般に、被膜３を前記のように比較的薄いものとするのが好ましいが、被膜３の形成方法として気相成膜法を適用することにより、形成すべき被膜３がこのように比較的薄いものであっても、膜厚のばらつきを十分に小さいものとすることができる。このため、例えば、得られる時計用文字板１の耐久性を十分に高いものとしつつ、時計用文字板１の電波の透過性、美的外観を特に優れたものとすることができる。したがって、得られる時計用文字板１を電波時計等の時計用部品に、好適に適用することができる。また、上記のような気相成膜法の中でも、スパッタリングが特に好ましい。被膜３の形成方法としてスパッタリングを適用することにより、上記のような効果はより顕著なものとなる。
【００６５】
なお、上記のような気相成膜では、例えば、被膜３を構成する金属をターゲットとして用い、アルゴンガス等の不活性ガス雰囲気中で処理を行うことにより、被膜３を容易かつ確実に形成することができる。また、上述した酸化物被膜形成工程を気相成膜法により行う場合、例えば、気相成膜装置内（チャンバー内）の雰囲気ガスの組成を、酸素ガスを含むものから、不活性ガスに置換し、必要に応じて、ターゲットを変更することにより、同一装置内で、酸化物被膜形成工程と被膜形成工程（金属被膜形成工程）とを、（基板２を装置内から取り出すことなく）引き続いて行うことができる。これにより、基板２、酸化物被膜４、被膜３の密着性が特に優れたものとなるとともに、時計用文字板１の生産性、信頼性も向上する。
【００６６】
そして、本実施形態においては、本工程も、前述した酸化物被膜形成工程と同様に、基板２のマスク６に対向する面（第１の面２１）とは反対の面（第２の面２２）側に図示しない磁石を配し、これにより、マスク６と、被膜３が形成されるべきワークとしての基板２（酸化物被膜４が設けられた基板２）とを、確実に密着させた状態で行う。その結果、基板２上において、目的以外の部位に被膜３が形成されるのをより確実に防止することができ、最終的に得られる時計用文字板１の美的外観および光の透過性を確実に優れたものとすることができる。すなわち、製造される時計用文字板１の信頼性を特に優れたものとすることができる。
また、被膜３の形成は、異なる複数の方法、条件を組み合わせて行ってもよい。これにより、前述したような積層体で構成された被膜３を好適に形成することができる。
【００６７】
［マスク除去工程］
次に、基板２上から、マスク６を除去する（１ｅ）。これにより、基板２の第１の面２１において、マスク６の開口部６１に対応する部位は、基板２の表面が露出した状態となり、それ以外の部位は酸化物被膜４と被膜３とで被覆された状態となる。
マスク６の除去は、酸化物被膜４、被膜３が設けられた基板２上から、マスク６を剥離することにより行うことができる。
【００６８】
以上のようにして、時計用文字板１を得ることができる。
なお、上記のような酸化物被膜形成工程、被膜形成工程（金属被膜形成工程）は、製造すべき時計用文字板１に対応する大きさ、形状の基板２に対して施すものであってもよいが、例えば、シート状の基板２に対して施し、その後、打ち抜き、切断等により、目的の大きさ、形状に加工してもよい。
【００６９】
＜時計＞
次に、上述したような本発明の時計用文字板を備えた本発明の時計について説明する。
本発明の時計は、上述したような本発明の時計用文字板を有するものである。上述したように、本発明の時計用文字板は、光透過性および装飾性（美的外観）に優れたものである。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００７０】
図１１は、本発明の時計（腕時計）の好適な実施形態を示す断面図である。
図１１に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、第１の面２１が、ガラス板（カバーガラス）８５側を向くように配置されている。すなわち、被膜３は、基板２とガラス板（カバーガラス）８５との間に配されている。
【００７１】
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
図１１中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント８１は、図示しない電波受信用のアンテナを備えている。そして、受信した電波を用いて時刻調整等を行う機能を有している。
【００７２】
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００７３】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００７４】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００７５】
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００７６】
以上、本発明の好適な実施形態について説明したが、本発明は上記のようなものに限定されるものではない。
例えば、本発明の時計用文字板、時計では、各部の構成は、同様の機能を発揮する任意の構成のものに置換することができ、また、任意の構成を付加することもできる。例えば、各種印刷法により形成された印刷部を有するものであってもよい。また、時計用文字板の表面（被膜が設けられた側の表面や、基板の凹凸が設けられた側の表面）には、少なくとも１つの層が設けられていてもよい。このような層は、例えば、時計用文字板の使用時等において除去されるものであってもよい。
【００７７】
また、前述した実施形態では、酸化物被膜４が、多数個の被膜３に対応する部位に、島状に設けられるものとして説明したが、酸化物被膜４は、島状に設けられたものでなくてもよい。このような場合、例えば、前述したような製造方法の酸化物被膜形成工程において、マスクを用いることなく、成膜を行うことにより、好適に、酸化物被膜を形成することができる。
【００７８】
また、本発明の時計用文字板は、上述したような酸化物被膜を備えていないものであってもよい。
また、前述した実施形態では、基板が有する凹凸は、第２の面の全体に設けられたものとして説明したが、凹凸は、第２の面の一部に設けられたものであってもよい。例えば、凹凸は、時計用文字板を平面視した際に、被膜−被膜間の領域（光を透過する光透過部として機能する領域）に重なり合う部位を含む領域に、選択的に設けられたものであってもよい。
【００７９】
また、本発明の時計用文字板の製造方法では、必要に応じて、任意の目的の工程を追加することもできる。
また、前述した実施形態では、マスクとして磁性材料を含む材料で構成されたものを用い、基板のマスクに対向する面とは反対の面側に配された磁石により、マスクと、ワークとしての基板とを密着させた状態で行うものとして説明したが、磁石を用いなくてもよい。
【実施例】
【００８０】
次に、本発明の具体的実施例について説明する。
１．時計用文字板の製造
以下に示すような方法で、各実施例および各比較例について、１００個ずつの時計用文字板（腕時計用文字板）を製造した。
（実施例１）
まず、ポリカーボネートを用いて、射出成形により、腕時計用文字板の形状を有する母材を作製し、その後、必要箇所を型抜きし、不要なバリ等を切削、研磨することにより基板を得た。得られた基板は、略円盤状をなし、直径：２７ｍｍ×厚さ：５００μｍであった。また、得られた基板は、第２の面の全体にわたって、規則的に、渦巻状に設けられた凸条および溝からなる凹凸のパターンを有するものであった（図２参照）。凹凸のピッチは２５μｍであった。また、凹凸の高低差（凸条の頂部と溝の底部との高低差）は１２．５μｍであった。凹凸の断面形状は、二等辺三角形状をなすものであり、凹凸の頂点の角度（図１中のθ）は、９０°であった。
【００８１】
次に、この基板を洗浄した。基板の洗浄としては、まず、プラスチック用中性洗剤で３０秒間洗浄を行い、その後、中和を１０秒間、水洗を３０秒間、純水洗浄を６０秒間行った。その後、オーブン（８０℃）で２０分間乾燥した。
このようにして洗浄を行った基板の表面に、ＴｉＯ２（チタン酸化物）で構成される酸化物被膜を、以下に説明するようなスパッタリングにより形成した（酸化物被膜形成工程）。
【００８２】
酸化物被膜は、基板の表面（第１の面）に、円形状の開口部が千鳥格子状に配置された（正三角形の各頂点に対応する部位に、開口部の中心が位置するように配置された）マスク（図７参照）を配した状態で、スパッタリングを行うことにより形成した。
マスクは、ステンレス鋼（ＳＵＳ４３０）で構成されたものであり、その厚さは５０μｍであった。また、開口部の直径は１６０μｍであった。また、マスクを平面視した際に開口部が占める面積率で表されるマスクの開口率は４０％であった。
また、本工程は、基板のマスクに対向する面（第１の面）とは反対の面（第２の面）側に磁石（ネオジウム磁石）を配し、この磁石により、基板と、マスクとを密着させた状態で行った。
【００８３】
本工程でのスパッタリングは、以下のような条件で行った。
まず、洗浄済みの基板をスパッタリング装置内に取付け、その後、装置内を予熱しながら、スパッタリング装置内を１．０×１０−４Ｐａまで排気（減圧）した。
次に、アルゴン流量：２０ｍｌ／分でアルゴンガスを導入するとともに、酸素流量：１０ｍｌ／分で酸素を導入した。このような状態で、ターゲットとしてＴｉを用い、投入電力：１４００Ｗ、処理時間：５．０分間という条件で放電を行うことにより、ＴｉＯ２で構成される酸化物被膜を形成した。このとき、基板の主面の垂線方向と、スパッタ粒子の進行方向がほぼ平行となるようにした。このようにして形成された酸化物被膜の平均厚さは、１０ｎｍであった。
【００８４】
引き続き、上記のようにして形成された酸化物被膜の表面に、Ｔｉで構成された層（Ｔｉ層）とＡｇで構成された層（Ａｇ層）とからなる積層体としての金属被膜（被膜）をスパッタリングにより形成した（被膜形成工程（金属被膜形成工程））。
金属被膜の形成は、酸化物被膜で被覆された基板をスパッタリング装置内から取り出すことなく、また、基板とマスクとを相対的に移動させることなく、前記工程に引き続いて行った。
【００８５】
本工程でのスパッタリングは、以下のような条件で行った。
まず、装置内を３×１０−３Ｐａまで排気（減圧）し、その後、アルゴンガス流量：２５ｍｌ／分でアルゴンガスを導入した。このような状態で、ターゲットとしてＴｉを用い、投入電力：１０００Ｗ、処理時間：１０分間という条件で放電を行うことにより、Ｔｉで構成されるＴｉ層を形成した。このとき、基板の主面の垂線方向と、スパッタ粒子の進行方向がほぼ平行となるようにした。このようにして形成されたＴｉ層の平均厚さは、１００ｎｍであった。
【００８６】
次に、装置内を３×１０−３Ｐａまで排気（減圧）し、その後、アルゴンガス流量：２５ｍｌ／分でアルゴンガスを導入した。このような状態で、ターゲットとしてＡｇを用い、投入電力：１０００Ｗ、処理時間：５．０分間という条件で放電を行うことにより、Ａｇで構成されるＡｇ層を形成した。このとき、基板の主面の垂線方向と、スパッタ粒子の進行方向がほぼ平行となるようにした。このようにして形成されたＡｇ層の平均厚さは、２００ｎｍであった。
以上のようにして、Ｔｉ層とＡｇ層とからなる金属被膜が形成された。
【００８７】
次に、多数個の島状の酸化物被膜と、多数個の島状の金属被膜とが設けられた基板をスパッタリング装置内から取り出し、マスクを除去した。
その後、ポリナールクリアおよびポリナールホワイト（大橋化学社製）を用いて、金属被膜上に、主としてアクリル系樹脂で構成されるコート層を形成した。これにより、図１、図７に示すような腕時計用文字板を得た（コート層形成工程）。コート層の形成は、スプレーコート法により行った。形成されたコート層の平均厚さは、１０μｍであった。
なお、酸化物被膜、金属被膜、コート層およびマスクの厚さは、ＪＩＳ  Ｈ  ５８２１で規定される顕微鏡断面試験方法に従い測定した。
【００８８】
（実施例２〜１４）
基板の構成材料、基板が有する凹凸の条件を表１に示すようにするとともに、酸化物被膜形成工程および金属被膜形成工程で用いるマスクの条件、酸化物被膜形成工程および金属被膜形成工程の処理条件を調整（ターゲットの変更も含む）することにより、酸化物被膜、金属被膜の構成が表１に示すものとなるようにし、また、コート層の厚さ、構成材料を表１に示すようにした以外は、前記実施例１と同様にして、腕時計用文字板を製造した。
【００８９】
（比較例１）
酸化物被膜形成工程および金属被膜形成工程においてマスクを用いなかった以外は、前記実施例２と同様にして腕時計用文字板を製造した。
（比較例２）
基板として、第２の面が平滑であり、微小な凹凸を有さないものを用いた以外は、前記実施例２と同様にして腕時計用文字板を製造した。なお、基板の第２の面の表面粗さＲａは、０．１μｍであった。
【００９０】
（比較例３）
洗浄を行った基板の表面に、酸化物被膜を形成することなく、直接、金属被膜を形成した以外は、前記比較例２と同様にして腕時計用文字板を製造した。
（比較例４）
金属被膜形成工程の処理時間を変更することにより、金属被膜の厚さが表１に示すものとなるようにした以外は、前記実施例１と同様にして、腕時計用文字板を製造した。
【００９１】
（比較例５）
本比較例では、以下に述べるように、被膜を多数の開口部を有する膜状のもの（多数個の島状のものではない）として形成し、腕時計用文字板を得た。
まず、前記実施例１と同様にして洗浄した基板を用意した。
次に、洗浄を行った基板の表面（第１の面）の全体に、酸化物被膜および金属被膜（被膜）を形成した。酸化物被膜および金属被膜（Ｔｉ層とＡｇ層との積層体）の形成は、マスクを用いずに行った以外は、前記実施例１と同様にして行った。
【００９２】
その後、酸化物被膜および金属被膜が設けられた基板をスパッタリング装置内から取り出した。
次に、金属被膜の表面に、レジスト材料を塗布し、さらに、露光、現像処理を行うことにより、略円形の開口部が設けられたマスク（レジストマスク）を得た。
次に、４５ｗｔ％の硝酸水溶液をエッチング液として用いたエッチングを行うことにより、金属被膜を構成するＡｇ層のうち、マスクの開口部に対応する部位に開口部を形成した。エッチングは、シャワー方式により行った。本工程におけるエッチング液の温度、エッチング時間は、それぞれ約２０℃、約５分間であった。
【００９３】
次に、フッ酸をエッチング液として用いたエッチングを行うことにより、金属被膜を構成するＴｉ層のうち、マスクの開口部（Ａｇ層の開口部）に対応する部位に開口部を形成した。エッチングは、浸漬方式により行った。これにより、金属被膜（Ｔｉ層およびＡｇ層）を貫通（連通）する開口部が設けられた。
次に、水酸化ナトリウム溶液で構成されたマスク除去剤に浸漬することにより、マスクを除去した。また、本工程におけるマスク除去剤の温度、マスク除去剤への浸漬時間は、それぞれ３５℃、８分間であった。
【００９４】
その後、前記実施例１と同様にして、基板の金属被膜が設けられた面側に、コート層を形成することにより、腕時計用文字板を得た。
本比較例の時計用文字板において、金属被膜（Ｔｉ層およびＡｇ層）は、円形状の開口部が千鳥格子状に配置された（正三角形の各頂点に対応する部位に、開口部の中心が位置するように配置された）ものであった。また、金属被膜（Ｔｉ層およびＡｇ層）の開口率（時計用文字板を平面視したときに開口部の占める面積率）は、６０％であった。
【００９５】
なお、上記の各実施例および各比較例の時計用文字板の製造に用いた基板は、いずれも、第１の面の表面粗さＲａが、０．０７〜０．１５μｍの範囲内の値であった。また、上記の各実施例および各比較例の時計用文字板では、金属被膜の表面粗さＲａ（基板と対向する面とは反対側の面の表面粗さＲａ）は、いずれも、０．０７〜０．１０μｍの範囲内の値であった。また、前記各実施例および各比較例で用いた基板は、光源として白色蛍光灯（東芝社製、検査用蛍光灯  ＦＬ２０Ｓ−Ｄ６５）を用いた際の、可視光の透過率が、いずれも、６０％以上であった。
【００９６】
各実施例および各比較例の時計用文字板の製造に用いたマスクおよび時計用文字板の構成を表１にまとめて示す。なお、表中、ポリカーボネートをＰＣで示し、アクリロニトリル−ブタジエン−スチレン共重合体（ＡＢＳ樹脂）をＡＢＳ、アクリル系樹脂をＡｃ、樹脂ビーズをＲＢ、着色剤としてのＣ．Ｉ．ピグメントイエロー１５０をＣＡ１、Ｃ．Ｉ．ピグメントレッド２５４をＣＡ２で示した。なお、表１中、「凹凸の配置パターン」の欄には、図２に示すように、多数の凸条、溝が渦巻状に配置されたパターンを「ａ」で示し、図３に示すように、凸条、溝が同心円状に配置されたパターンを「ｂ」で示し、図４に示すように、一次元方向に多数の凸条および溝が配置されたパターンを「ｃ」で示した。また、表１中、被覆率の欄には、時計用文字板（基板）を平面視した際に金属被膜（被膜）で被覆されている面積の割合（被膜の占有率）を示した。また、表１中、金属被膜（被膜）についての「形状、配置パターン」の欄には、図７に示すような形状、配置パターンを「Ａ」で示し、図８に示すような形状、配置パターンを「Ｂ」で示し、図９に示すような形状、配置パターンを「Ｃ」で示し、基板の第１の面側全体に膜状に設けられたものを「Ｄ」で示し、多数の開口部を有する膜状のものであり（多数個の島状のものではなく）、円形状の開口部が千鳥格子状に配置された（正三角形の各頂点に対応する部位に、円形状の開口部の中心が位置するように配置された）ものを「Ｅ」で示した。ただし、被覆率は、図７〜図９に示すものと異なるものであってもよい。また、金属被膜を複数の層からなる積層体として形成した場合については、基板側（酸化物被膜側）から順に、各層の条件を示した。また、時計用文字板の各部位は、いずれも、表１に示す成分を主成分として構成されたものであり、それ以外の成分の含有率が１ｗｔ％未満であった。また、実施例１２、１４の時計用文字板が有するコート層は、それ単独では、黄色を呈するものであり、被膜上においては、Ａｇ層の影響を受け、金色を呈するものであった。
【００９７】
【表１】
0005157700.tif 000002
【００９８】
２．腕時計用文字板の外観評価
前記各実施例および各比較例で製造した各腕時計用文字板について、基板の第１の面側（金属被膜が設けられた面側）から、目視による観察を行い、これらの外観を以下の７段階の基準に従い、評価した。
Ａ：極めて優れた外観を有している。
Ｂ：非常に優れた外観を有している。
Ｃ：優れた外観を有している。
Ｄ：良好な外観を有している。
Ｅ：外観がやや不良。
Ｆ：外観が不良。
Ｇ：外観が極めて不良。
【００９９】
３．腕時計用文字板の光透過性評価
前記各実施例および各比較例で製造した各腕時計用文字板について、以下のような方法により、光透過性を評価した。
まず、太陽電池と各腕時計用文字板とを暗室にいれた。その後、太陽電池単体でその受光面に対し、所定距離離間した白色蛍光灯（光源）からの光を入射させた。この際、太陽電池の発電電流をＡ［ｍＡ］とした。次に、前記太陽電池の受光面の上面に、腕時計用文字板を重ね合わせた状態で、前記と同様に所定距離離間した白色蛍光灯（光源）からの光を入射させた。この状態での、太陽電池の発電電流をＢ［ｍＡ］とした。そして、（Ｂ／Ａ）×１００で表される時計用文字板の光透過率を算出し、以下の５段階の基準に従い、評価した。光透過率が大きいほど、時計用文字板の光透過性は優れたものであるといえる。なお、時計用文字板は、基板の第１の面（金属被膜が設けられた側の面）が白色蛍光灯（光源）側を向くように、太陽電池に重ね合わせた。また、白色蛍光灯としては、白色蛍光灯（東芝社製、検査用蛍光灯  ＦＬ２０Ｓ−Ｄ６５）を用いた。
【０１００】
Ａ：４０％以上。
Ｂ：３２％以上４０％未満。
Ｃ：２５％以上３２％未満。
Ｄ：１７％以上２５％未満。
Ｅ：１７％未満。
【０１０１】
その後、前記各実施例および各比較例で製造した時計用文字板を用いて、図１１に示すような腕時計を製造した。このとき、時計用文字板は、基板の第１の面（金属被膜が設けられた側の面）がガラス板側を向くようにした。そして、製造された各腕時計を暗室にいれた。その後、時計の時計用文字板側の面（ガラス板側の面）から、所定距離離間した白色蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例１の時計では、比較的照射強度が大きい場合でもムーブメントの駆動が確認されなかった。
【０１０２】
４．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
次に、時計ケース内に、腕時計用内部モジュール（ムーブメント）および、腕時計用文字板を組み込み、この状態での電波の受信感度を測定した。このとき、時計用文字板は、基板の第１の面（金属被膜が設けられた側の面）が外表面側を向くようにした。
【０１０３】
腕時計用文字板を組み込まない状態での受信感度を基準とし、腕時計用文字板を組み込んだ場合における受信感度の低下量（ｄＢ）を以下の４段階の基準に従い、評価した。電波の受信感度の低下が低いものほど、腕時計用文字板の電波透過性は優れたものであるといえる。
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
【０１０４】
５．被膜（酸化物被膜、金属被膜）の密着性評価
前記各実施例および各比較例で製造した各腕時計用文字板について、以下に示すような２種の試験を行い、被膜（酸化物被膜、金属被膜）の密着性を評価した。
５−１．折り曲げ試験
各腕時計用文字板について、直径３ｍｍの鉄製の棒材を支点とし、腕時計用文字板の中心を基準に２０°の折り曲げを行った後、腕時計用文字板の外観を目視により観察し、これらの外観を以下の４段階の基準に従い、評価した。折り曲げは、圧縮／引っ張りの両方向について行った。
Ａ：被膜の浮き、剥がれ等が全く認められない。
Ｂ：被膜の浮きがほとんど認められない。
Ｃ：被膜の浮きがはっきりと認められる。
Ｄ：被膜のひび割れ、剥離がはっきりと認められる。
【０１０５】
５−２．熱サイクル試験
各腕時計用文字板を、以下のような熱サイクル試験に供した。
まず、腕時計用文字板を、１５℃の環境下に１．５時間、次いで、７０℃の環境下に２時間、次いで、１５℃の環境下に１．５時間、次いで、−３０℃の環境下に３時間静置した。その後、再び、環境温度を１５℃に戻し、これを１サイクル（８時間）とし、このサイクルを合計３回繰り返した（合計２４時間）。
【０１０６】
その後、腕時計用文字板の外観を目視により観察し、これらの外観を以下の４段階の基準に従い、評価した。
Ａ：被膜の浮き、剥がれ等が全く認められない。
Ｂ：被膜の浮きがほとんど認められない。
Ｃ：被膜の浮きがはっきりと認められる。
Ｄ：被膜のひび割れ、剥離がはっきりと認められる。
【０１０７】
６．色調の安定性評価
前記各実施例および各比較例で製造した各腕時計用文字板を、温度：７５℃、湿度：９０％ＲＨの環境下に７２時間静置し、その直後の基板の第１の面側（金属被膜が設けられた面側）から、目視による観察を行い、以下の５段階の基準に従い、評価した。
Ａ：審美性の低下が全く認められない。
Ｂ：審美性の低下がほとんど認められない。
Ｃ：審美性の低下がわずかに認められる。
Ｄ：審美性の低下がはっきりと認められる。
Ｅ：審美性の低下が顕著に認められる。
これらの結果を表２に示す。
【０１０８】
【表２】
0005157700.tif 000003
【０１０９】
表２から明らかなように、本発明の時計用文字板は、いずれも優れた美的外観を有するとともに、光の透過性に優れていた。特に、黄色を呈するコート層（黄色顔料としてのＣ．Ｉ．ピグメントイエロー１５０を含むコート層）を備えるとともに、基板の第１の面上に、ＴｉＯ２で構成された酸化物被膜、Ｔｉで構成されたＴｉ層、および、Ａｇで構成されたＡｇ層がこの順に設けられた実施例１２および１４では、光透過部の存在が特に目立ちにくいものであり、他の実施例に比べ、さらに優れた美的外観を有するものであった。また、本発明の時計用文字板は、被膜（酸化物被膜、金属被膜）の密着性にも優れており、優れた耐久性を有していた。また、本発明の時計用文字板は、電波の透過性にも優れていた。
【０１１０】
これに対し、比較例では、満足な結果が得られなかった。すなわち、金属被膜を基板（酸化物被膜で被覆された基板）の第１の面側の全体に形成し、光透過部を設けなかった比較例１の時計用文字板では、十分な光の透過性が得られなかった。また、基板として、第２の面に凹凸を有していないものを用いた比較例２では、光透過部の存在が目立ってしまい、満足のいく美的外観が得られなかった。また、比較例３では、美的外観に劣るとともに、被膜（金属被膜）の密着性も劣っていた。また、比較例４では、金属被膜の厚さが薄すぎるため、金属被膜が半透過膜として機能してしまい、満足のいく美的外観が得られなかった。また、比較例５では、光透過部の存在が目立ってしまい、満足のいく美的外観が得られなかった。
また、各実施例および各比較例で得られた時計用文字板を用いて、図１１に示すような時計を組み立てた。このようにして得られた各時計について、上記と同様の試験、評価を行ったところ、上記と同様の結果が得られた。
【図面の簡単な説明】
【０１１１】
【図１】本発明の時計用文字板の好適な実施形態を示す断面図である。
【図２】基板が有する凹凸の配置パターンの例を模式的に示す平面図である。
【図３】基板が有する凹凸の配置パターンの例を模式的に示す平面図である。
【図４】基板が有する凹凸の配置パターンの例を模式的に示す平面図である。
【図５】基板が有する凹凸の配置パターンの例を模式的に示す平面図である。
【図６】基板が有する凹凸の配置パターンの例を模式的に示す平面図である。
【図７】本発明の時計用文字板の好適な実施形態を示す平面図である。
【図８】多数個の島状に設けられた被膜の配置パターンの一例を説明するための模式的な平面図である。
【図９】多数個の島状に設けられた被膜の配置パターンの他の一例を説明するための模式的な平面図である。
【図１０】本発明の時計用文字板の製造方法の好適な実施形態を示す断面図である。
【図１１】本発明の時計（携帯時計）の好適な実施形態を示す部分断面図である。
【符号の説明】
【０１１２】
１…時計用文字板  ２…基板（基材）  ２１…第１の面  ２２…第２の面  ２２１…凹凸  ３…被膜（金属被膜）  ４…酸化物被膜  ６…マスク  ６１…開口部  ９４…太陽電池  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  １００…腕時計（携帯時計）
【図１】
0005157700.tif 000004
【図２】
0005157700.tif 000005
【図３】
0005157700.tif 000006
【図４】
0005157700.tif 000007
【図５】
0005157700.tif 000008
【図６】
0005157700.tif 000009
【図７】
0005157700.tif 000010
【図８】
0005157700.tif 000011
【図９】
0005157700.tif 000012
【図１０】
0005157700.tif 000013
【図１１】
0005157700.tif 000014